"固相反応で合成したFeTe1-xSx化合物の超電導特性を向上させる方法であって、酒類に浸漬することを特徴とする超電導特性の向上方法。請求項1の超電導特性の向上方法であって、使用する酒類がワイン、ビール、日本酒、ウイスキー、焼酎、あるいはこれ以外のエタノールを含有する酒であることを特徴とする超電導特性の向上方法。請求項1の超電導特性の向上方法であって、浸漬する酒類の温度が凝固点~沸点の温度範囲であることを特徴とする超電導特性の向上方法。請求項1の超電導特性の向上方法であって、浸漬する酒類の保持時間が1秒~1年であることを特徴とする超電導特性の向上方法。本発明は、このような実情に鑑み、固相反応で合成したFeTe1-xSx化合物の超電導特性のさらなる向上を目的とする。発明1の超電導特性の向上方法は、固相反応で合成したFeTe1-xSx化合物の超電導特性を向上させる方法であって、酒類に浸漬することを特徴とする。発明2の超電導特性の向上方法は、浸漬する酒類の温度が凝固点~沸点の温度範囲であることを特徴とし、使用する酒類がワイン、ビール、日本酒、ウイスキー、焼酎、あるいはこれ以外のエタノールを含有する酒であることを特徴とする。発明3の超電導特性の向上方法は、浸漬する酒類の温度が凝固点~沸点の温度範囲であることを特徴とする。発明4の超電導特性の向上方法は、浸漬する酒類の保持時間が1秒~1年であることを特徴とする。固相反応で合成したFeTe1-xSx化合物は、合成したままの状態では超電導を全く示さない。これを70°Cに加熱したイオン交換水に浸漬すると、24時間後に超電導特性が、僅かに向上し、鉄系超電導物質となる。この状態を基準にして、温イオン交換水を、加熱した酒類に同じ浸漬条件で浸漬すると超電導特性が最大で7倍近く向上する効果が得られた。酒類としては、通常の市販品でよく、浸漬温度は、凝固点~沸点までが最適である。これ以上の温度では、酒類中のエタノールの蒸気圧が高くなり一定の浸漬条件が得られない。また、これ以下の温度では、酒類の凝固が開始するのと、反応性が著しく低下する。浸漬時間は、1秒から1年が好ましく、更に好ましくは1時間から1ヶ月であり、最もこのましいのは1日から7日である。1秒以内だと反応が十分に進まず、1年以上では、効果が飽和するので好ましくない。FeTe1-xSx化合物の合成は以下の方法で行った。出発原料にFe,Te,TeSを用い、組成比がFeTe1-xSxx=0.2になるように秤量して、グラインドせずに混合し、石英ガラス管に真空封入し、電気炉にて600°Cで10時間焼成した。炉冷後、得られた原料はメノウ乳鉢を用い粉末状にグラインドし、ペレット状に加圧成型したのち石英ガラス管に真空封入し、電気炉にて600°Cで10時間焼成した。出発原料に使用したTeSは組成比をTeSになるように秤量して、グラインドせずに混合し、石英ガラス管に真空封入し、電気炉にて500°Cで8時間焼成した。原料に使用したFe,Te,S材料は、以下のものを使用した。Fe:株高純度化学研究所製のFe粉末であって、純度99.9以上、平均粒径150μmの粒子。Te:株高純度化学研究所製のTe粉末であって、純度99.9,平均粒径150μmの粒子。S:株高純度化学研究所製のS粉末であって、純度99以上。浸漬に使用した酒類は、以下の市販品を使用した。1赤ワイン商品名:ボンマルシェ、メルシャン社製、アルコール度数:112白ワイン商品名:ボンマルシェ、メルシャン社製、アルコール度数:113ビール商品名:アサヒスーパードライ、アサヒビール製、アルコール度数:54ウイスキー商品名:山崎シングルモルト、サントリー製、アルコール度数:405日本酒商品名:一人娘、山中酒造製、アルコール度数:15.56焼酎商品名:果実酒の季節、宝酒造製、アルコール度数:35浸漬方法は以下の方法で行った。赤ワイン、白ワイン、ビール、ウイスキー、日本酒、焼酎を20mlスクリュー管瓶に個別に10mlずつ入れ、合成したFeTe1-xSx化合物を浸漬し、恒温庫にて70°Cで1日加熱した。固相反応で合成したFeTe1-xSx化合物は、合成直後そのままの状態では超電導を示さない。70°Cに加熱した酒類に浸漬した後、試料の磁化率を測定することにより、超電導体積率を見積った。酒類に浸漬した全ての試料で超電導体積率がイオン交換水エタノール溶液に浸漬した場合に比較し増大することが確認された。酒類中で超伝導体積率が最も低い焼酎でも2倍以上の効果が得られた。最も高いのは赤ワインであり、赤ワインに浸漬した試料では6-7倍も超電導体積率が高く、顕著に超電導特性が向上したことを示した。イオン交換水、エタノールおよびそれらの混合溶液に、固相反応で合成したFeTe1-xSx化合物を浸漬し、試料の磁化率を測定することにより、超電導体積率を見積った。その結果、試料の超電導体積率はエタノール濃度にほとんど依存せず8前後と低かった。もちろん、この出願の発明は、以上の実施例によって限定されるものではない。細部については様々な態様が可能であることはいうまでもない。"